Brevet FR2732677A1 — publié le 19961011

La présente invention concerne un procédé pour l'infiltration chimique en phase vapeur d'un matériau au sein d'un substrat poreux. Un domaine d'application de l'invention est la réalisation de pièces en matériau composite comprenant un substrat de renfort fibreux, ou préforme, densifié par une matrice, en particulier des pièces en matériau composite carbonecarbone (préforme en fibres de carbone et matrice carbone) ou des pièces en matériau composite à matrice céramique (CMC). Les matériaux composites carbone-carbone et les CMC sont utilisés dans différents domaines où sont exploitées leurs propriétés thermostructurales, c'est-à-dire de très bonnes propriétés mécaniques permettant de constituer des éléments de structure fortement sollicités et une capacité à conserver ces propriétés mécaniques jusqu'à des températures relativement élevées. Il en est ainsi par exemple dans le domaine spatial, notamment pour des panneaux de protection thermique ou des tuyères de propulseurs, dans le domaine aéronautique, par exemple pour des pièces de réacteurs d'avions, et dans le domaine de la friction, en particulier pour des disques de freins d'avions. L'infiltration chimique en phase vapeur d'un matériau dans un substrat poreux consiste à faire diffuser au sein de la porosité interne accessible du substrat une phase gazeuse contenant au moins un précurseur du matériau à l'état gazeux et à contrôler en particulier la température et la pression pour que se forme un dépôt à partir du précurseur dans tout le volume du substrat. Le précurseur de carbone peut être un alcane, un alkyle, un alcène donnant du pyrocarbone par décomposition. Pour l'infiltration chimique en phase vapeur d'un matériau céramique, on fait diffuser une phase gazeuse contenant une ou plusieurs espèces gazeuses donnant le matériau céramique souhaité par décomposition ou par réaction chimique entre elles. Ainsi, par exemple, l'infiltration chimique en phase vapeur du carbure de silicium (SiC) peut être obtenue au moyen d'une phase gazeuse contenant du méthyltrichlorosilane (MTS) et en présence de gaz hydrogène (H2). Des espèces gazeuses précurseurs d'autres céramiques telles que des carbures, nitrures ou oxydes sont bien connues de l'homme de l'art. La microstructure du matériau déposé au sein du substrat dépend des conditions dans lesquelles l'infiltration chimique en phase vapeur est réalisée. Dans le cas par exemple du pyrocarbone, en modifiant ces conditions d'infiltration, on peut notamment obtenir un pyrocarbone de type laminaire lisse, laminaire rugueux ou isotrope. Or la microstructure du pyrocarbone est une caractéristique importante au regard des propriétés du substrat densifié. Ainsi, dans le cas de pièces en matériau composite carbone-carbone, on recherche souvent une microstructure de type laminaire rugueux, notamment en raison de sa faculté à être graphitée par traitement thermique. Le contrôle de la microstructure du matériau déposé au sein du substrat est également important pour un matériau de type céramique. Il a été constaté qu'en dépit d'une fixation initiale des paramètres de l'infiltration propre à donner un dépôt de microstructure souhaitée, cette dernière pouvait varier au cours du processus de densification. La difficulté de conserver une microstructure constante est observée en particulier dans le cas de la densification de substrats épais tels que des préformes fibreuses de plus de S cm d'épaisseur. La présente invention a pour objet de remédier à cet inconvénient et de fournir un procédé d'infiltration chimique en phase vapeur permettant de densifier un substrat poreux par un matériau de microstructure contrôlée constante. Ce but est atteint du fait que, conformément à l'invention, entre le début et la fin du processus d'infiltration chimique en phase vapeur, on modifie les conditions d'infiltration en faisant varier l'un au moins des paramètres d'infiltration parmi le temps de séjour de la phase gazeuse, la pression, la température, le taux de précurseur dans la phase gazeuse, et le taux de dopant éventuel dans la phase gazeuse, de manière à adapter les conditions d'infiltration à l'évolution de la porométrie du substrat pour conserver une microstructure constante du matériau déposé au sein du substrat. Le précurseur désigne ici le constituant ou les constituants de la phase gazeuse qui, dans les conditions opératoires choisies, amène le dépôt du matériau souhaité au sein du substrat. Dans le cas d'un dépôt de pyrocarbone, comme déjà indiqué, des précurseurs sont notamment des alcanes, des alkyles et des alcènes. Le dopant désigne ici le constituant ou les constituants de la phase gazeuse qui assure une fonction d'activation du dépôt carbone à partir du précurseur, dans les conditions opératoires choisies. Le dopant peut aussi constituer un précurseur. Ainsi, dans une phase gazeuse comprenant par exemple un mélange de méthane et de propane (tous deux précurseurs), le propane joue le rôle de dopant lorsque la température est d'environ 1000.C et la pression d'environ 1,3 kPa. D'autres dopants non nécessairement précurseurs peuvent être utilisés à la place du propane, parmi notamment les alcanes, alcènes et alkyles, par exemple l'éthane, l'éthylène, le propylène et le benzène, selon les conditions opératoires choisies.Pour des températures et pressions plus élevées, par exemple à une température d'environ 11000C et une pression d'environ 6,5 kPA (50 Torr), le méthane joue le rôle de précurseur sans nécessiter la présence de dopant. Par porométrie, on entend ici ce qui caractérise la porosité du substrat et plus particulièrement la forme de la porosité. Par exemple, il apparaîtra immédiatement à l'homme de l'art qu'un substrat fortement poreux, mais avec des pores faiblement communicants, peut poser sensiblement les mêmes problèmes de densification qu'un substrat faiblement poreux mais avec des pores largement communicants, les porométries étant alors considérées comme semblables. Il est de pratique habituelle dans la technique de réaliser des processus d'infiltration chimique en phase vapeur avec des paramètres d'infiltration prédéterminés d'un bout à l'autre du processus indépendamment de la porométrie du substrat. Cest le cas notamment pour les procédés isothermes isobares. Les paramètres d'infiltration sont généralement choisis pour obtenir une densité finale désirée qui impose de poursuivre la densification autant que possible à la fin du processus vis-à-vis du besoin alors que la porométrie est la plus défavorable à une diffusion de la phase gazeuse au coeur du substrat. Cela amène à choisir par exemple une température et un taux de précurseur peu élevés convenant pour la porométrie rencontrée lors de cette phase finale de la densification. Dans les procédés du type à gradient de température, il existe certes une différence de température entre une zone interne du substrat en cours de densification et les surfaces exposées du substrat, le front de densification progressant de l'intérieur vers la surface. Toutefois, de façon similaire au procédé isotherme, la température dans la zone de densification est contrôlée et maintenue sensiblement constante à la valeur optimale déterminée pour un optimum de densification. Il a été constaté par la demanderesse, et ce de façon inattendue, qu'une infiltration chimique en phase vapeur réalisée avec un taux élevé de précurseur tout au long du processus d'infiltration, c'est-à-dire un taux bien plus important que celui utilisé habituellement, conduit à la formation d'un dépôt de microstructure constante. Toutefois, il apparaît alors, et ceci n'est pas inattendu, un fort gradient de densification, la densification du substrat à coeur étant bien moins importante qu'au voisinage de la surface. Ce gradient de densification est d'autant plus marqué que la température d'infiltration est plus élevée. Or, si une microstructure constante du dépôt est nécessaire au regard des propriétés attendues du substrat densifié, il est tout aussi nécessaire à cette fin de minimiser l'hétérogénéité de densification entre le coeur et la surface du substrat. L'adaptation progressive des paramètres d'infiltration tout au long du processus de densification, en fonction de l'évolution de la porométrie du substrat répond à ces exigences. Elle apporte en outre, par rapport aux procédés connus à paramètres fixes, un gain significatif en durée totale de densification. La modification des conditions d'infiltration est avantageusement réalisée en faisant varier au moins le taux de précurseur et/ou de dopant, et ce d'une première valeur, au début du processus d'infiltration, à une deuxième valeur inférieure à la première, en fin du processus d'infiltration. Le taux de précurseur principal et/ou de dopant est choisi au cours du processus à une valeur aussi élevée que possible. Ainsi, par exemple, dans le cas d'une infiltration chimique en phase vapeur de pyrocarbone à partir d'une phase gazeuse comprenant un mélange de méthane ou gaz naturel et de propane, le taux de propane, qui est à la fois précurseur principal et dopant, peut évoluer d'une valeur de préférence au moins égale à 20 %, qui est la valeur la plus élevée utilisée au début du processus, jusqu'à une valeur de préférence comprise entre 6 % et 20 % qui est la valeur la moins élevée utilisée en fin du processus. Le taux est ici mesuré en pourcentage en volume dans la phase gazeuse.Le choix d'une valeur supérieure à 35 %, pour le taux volumique de propane le plus élevé utilisé au début du processus, ne présente pas d'intérêt, la cinétique de dépôt ne s'en trouvant pas augmentée. D'autres paramètres peuvent être modifiés, le taux de précurseur étant constant ou non. Il en est ainsi de la température et de la pression. Ainsi, toujours dans le cas où la phase gazeuse comprend un mélange de méthane, ou gaz naturel, et propane, la température peut être diminuée d'une première valeur, par exemple au moins égale à environ 1020in jusqu'à une deuxième valeur, inférieure à la première et par exemple comprise environ entre 950in et 1020il, cette deuxième valeur étant choisie pour que la cinétique de dépôt ne soit pas trop lente, le seuil de température de dépôt étant dans cet exemple d'environ 860in. Toujours dans le même exemple, la pression peut être diminuée d'une première valeur par exemple au moins égale à environ 2,5 kPa jusqu'à une deuxième valeur inférieure à la première et par exemple comprise environ entre 0,5 kPa et 2 kPa, puis réaugmentée à une troisième valeur par exemple supérieure à 3 kPa. n est possible aussi de modifier le temps de séjour de la phase gazeuse. Dans le cas où l'introduction de la phase gazeuse dans l'enceinte dans laquelle le substrat est placé et l'évacuation des gaz résiduels hors de cette enceinte sont réalisées de façon continue, le temps de séjour est compté comme le temps moyen d'écoulement des gaz entre l'accès à l'enceinte et la sortie de celle-ci; le temps de séjour est alors fonction du débit de phase gazeuse et du volume qu'elle peut occuper dans l'enceinte. Dans le cas où l'infiltration est réalisée de façon pulsée, c'est-à-dire par des cycles successifs comprenant chacun l'admission d'une quantité déterminée de phase gazeuse dans l'enceinte et l'évacuation des gaz résiduels par mise sous vide de l'enceinte, le temps de séjour est le temps qui s'écoule entre le début de l'admission et le début de l'évacuation.De préférence, si l'on fait varier le temps de séjour de la phase gazeuse au cours du processus d'infiltration, cette variation est dans le sens croissant. La variation du ou des paramètres d'infiltration peut être réalisée de façon continue, tout au long du processus d'infiltration ou d'une partie de celui-ci, ou de façon discontinue. Le processus d'infiltration peut être divisé en plusieurs phases successives séparées les unes des autres, de façon en soi connue, par une opération d'écroûtage. L'écroûtage consiste à réaliser un usinage de surface pour éliminer un dépôt superficiel afin de réouvrir complètement l'accès de la phase gazeuse à la porosité interne du substrat. Dans ce cas, la modification des paramètres d'infiltration peut être réalisée de façon discontinue en définissant un nouvel ensemble de valeurs de paramètres pour une nouvelle phase de densification. Une modification des paramètres n'intervient pas nécessairement à chaque nouvelle phase. On notera encore que la présente invention peut être mise en oeuvre avec des procédés d'infiltration chimique en phase vapeur de différents types, tels que les procédés de type isotherme/isobare et les procédés à gradient de température. Les premiers sont réalisés en maintenant le substrat à une température et sous une pression sensiblement uniformes à chaque instant. Les seconds sont réalisés, comme déjà indiqué, en chauffant le substrat de manière que s'établisse un gradient thermique entre des premières parties du substrat éloignées de ses surfaces exposées et des deuxièmes parties du substrat voisines de ses surfaces exposées, ces dernières parties étant celles dont la température est la moins élevée.Le gradient thermique favorise le dépôt au sein des premières parties du substrat, au détriment des parties superficielles, s'opposant ainsi à l'établissement du gradient usuel de densification isotherme. Un procédé d'infiltration chimique en phase vapeur du type à gradient de température avec contrôle de la température superficielle du substrat est décrit dans le document FR-A-2 711 647. Des exemples de mise en oeuvre du procédé selon l'invention seront maintenant décrits à titre indicatif mais non limitatif. Exemple 1 Un substrat poreux constitué par une préforme fibreuse en fibres de carbone est réalisé de la façon suivante. Des strates de tissu de 250 mm x 250 mm en fibres de polyacrylonitrile (PAN) préoxydé sont découpées et empilées en étant liées les unes aux autres par aiguilletage. L'aiguilletage est réalisé au fur et à mesure de la constitution de la préforme, chaque strate étant aiguilletée sur la structure sous-jacente en conservant une densité d'aiguilletage sensiblement uniforme dans toute la préforme, comme décrit notamment dans le document FR-A-2 584 106. La préforme ainsi obtenue est soumise à un traitement thermique, pour transformer le PAN préoxydé en carbone, puis à une densification par infiltration chimique en phase vapeur en étant placée dans une chambre de réaction d'un four d'infiltration. Le processus d'infiltration est réalisé en quatre phases. A la fin de chaque phase et avant le début de la suivante, la préforme est retirée du four pour subir une opération d'écroûtage consistant à éliminer une accumulation de pyrocarbone à la surface de la préforme afin de réouvrir l'accès à la porosité interne de celle-ci et favoriser la poursuite de la densification. La phase gazeuse admise dans la chambre de réaction est constituée par un mélange de gaz naturel (essentiellement du méthane) et de propane circulant de façon continue entre l'entrée et la sortie de la chambre. Le temps de séjour de la phase gazeuse dans la chambre est environ égal à 1 s, et la pression dans la chambre est maintenue à une valeur d'environ 1,3 kPa (10 Torr). Pendant chaque phase du processus d'infiltration la température est maintenue constante et égale à environ 980'C. La modification des conditions d'infiltration porte uniquement sur le paramètre que constitue le taux de propane (précurseur principal du carbone et dopant) dans la phase gazeuse. Le tableau ci-après indique, pour chacune des quatre phases I à IV du processus d'infiltration, la durée de la phase et le taux de propane en pourcentage en volume dans le mélange gaz naturel-propane. Phase Phase il Phase m Phase W Total Durée (h) 260 260 400 400 1320 Taux de propane (%) 20 20 10 6 Le taux de propane est modifié de façon discontinue en passant de 20 % pendant la phase I à 6 % pendant la ph IV. A la fin du processus d'infiltration, la prise de masse relative de la préforme, c'est-à-dire le rapport entre l'augmentation de sa masse et sa masse initiale, est de 220 %. L'examen d'une coupe effectuée dans la préforme densifiée montre une microstructure sensiblement homogène jusqu'au coeur de la préforme. Exemple2 On utilise une préforme identique à celle de l'exemple 1. L'infiltration par du pyrocarbone est réalisée également en quatre phases séparées par des écroûtages et en utilisant une phase gazeuse constituée d'un mélange de gaz naturel et de propane. Le temps de séjour de la phase gazeuse est d'environ 1 s, et la pression d'environ 1,3 kPa. La modification des conditions d'infiltration porte ici sur deux paramètres: la température et le taux de propane et est réalisée de façon continue. Le tableau ci-après indique, pour chacune des phases I à IV du processus d'infiltration, la durée, la température au début de la phase, la température à la fin de la phase, le taux de propane au début de la phase et le taux de propane à la fin de la phase. On remarque que la température est modifiée de façon continue au cours seulement des phases I et II, tandis que le taux de propane est modifié de façon continue au cours seulement des phases III et IV. La variation de la température entre sa valeur la plus haute (1050*C) et sa valeur la plus basse (98Oc) est réalisée de façon sensiblement linéaire. Il en est de même pour le taux de propane entre sa valeur la plus élevée (20 % en pourcentage volumique) et sa valeur la plus faible (10 %). A la fin du processus d'infiltration, la prise de masse relative est d'environ 220 %. La densification jusqu'au coeur de la préforme présente sensiblement les mêmes caractéristiques que celles constatées dans l'exemple 1, mais la durée totale du processus de densification est nettement diminuée. Phase I Phase II Phase III Phase IV Total Durée (h) 80 160 350 400 990 Température début ( C7) 1050 1016 980 980 Température fin C7) 1016 980 980 980 Taux propane début (%) 20 20 20 15 Taux propane fin (%) 20 20 15 10 Exemple3 (exemple comparatif) On utilise une préforme identique à celle de l'exemple 1. La densification par du pyrocarbone est réalisée en quatre phases de durée respectivement égales à 500 h, 500 h, 400 h et 400 h séparées par des écroûtages. Les conditions d'infiltration sont maintenues inchangées pendant tout le processus d'infiltration, à savoir une phase gazeuse constituée d'un mélange de gaz naturel et de propane avec un taux volumique de propane de 6 %, une durée de séjour de la phase gazeuse d'environ 1,8 s, une pression de 1,5 kPa, et une température de 980-C. Ces paramètres ainsi que les durées des phases d'infiltration ont des valeurs optimales telles que déterminées par la demanderesse pour la mise en oeuvre du processus d'infiltration chimique en phase vapeur classique, c'est-à-dire avec paramètres constants, permettant une densification similaire à celle obtenue avec les exemples 1 et 2. La prise de masse relative est la même (220 %) mais la microstructure du pyrocarbone n'est pas du tout homogène. On constate l'avantage considérable apporté par la présente invention au plan industriel puisque la durée totale de densification est divisée par 1,36 (exemple 1) et par 1,82 (exemple 2) tout en aboutissant à un même résultat qu'avec le procédé de l'art antérieur en termes de degré de densification, mais en conservant une microstructure uniforme tout au long de l'infiltration. Exemple4 Une préforme fibreuse en forme de disque de diamètre 250 mm et épaisseur 30 mm est réalisée par empilement et aiguilletage de strates de tissu, comme décrit dans l'exemple 1. La préforme est densifiée par du pyrocarbone par infiltration chimique en phase vapeur à partir d'une phase gazeuse constituée par un mélange de gaz naturel et de propane, à une température de 1015.C et sous une pression de 1,5 kPa. Le processus d'infiltration est réalisé en deux phases I et II séparées par une opération d'écroûtage. Le tableau ci-après donne, pour chacune des deux phases, la durée de la phase, le taux volumique de propane et le temps de séjour de la phase gazeuse. Phase I Phase II Total Durée (h) 350 500 850 Taux propane (% volumique 20 6 Temps de séjour (s) 1 1,8 A la fin du processus d'infiltration, la prise de masse relative est de 250 % environ, la densification est sensiblement homogène et la microstructure du pyrocarbone est uniforme. Exemple 5 On utilise une préforme identique à celle de l'exemple 4. L'infiltration par du pyrocarbone est également réalisée en deux phases séparées par un écroûtage et en utilisant une phase gazeuse constituée par un mélange de gaz naturel et de propane, sous une pression de 1,5 kPa. Le tableau ci-après donne, pour chacune des deux phases, la durée de la phase, le taux volumique de propane (constant lors de chaque phase), les valeurs de début et de fin de la température (variation continue) et les valeurs de début et de fin du temps de séjour (variation continue). Phase I | Phase fi Total Durée (h) 200 300 500 Taux propane (% volumique) 20 6 Température début ("C) 1050 1030 Température fin ("C) 1030 1015 Temps de séjour début (s) 1 1,2 Temps de séjour fin (s) 1,2 1,8 La prise de masse totale est de 250 %, la matrice de pyrocarbone présentant les mêmes caractéristiques que dans l'exemple 4. Exemple6 (comparatif) On utilise une préforme identique à celle de l'exemple 4. L'infiltration est réalisée en deux phases séparées par un écroûtage et en utilisant une phase gazeuse constituée par un mélange de gaz naturel et de propane. Les conditions d'infiltration sont maintenues de façon inchangée pendant tout le processus d'infiltration, à savoir un taux volumique de propane dans la phase gazeuse de 6 %, une température de 1015*C, un temps de séjour de 1,8 s et une pression de 1,5 kPa. La durée de chaque phase est de 500 h pour arriver à une densification avec prise de masse de 250 %, comme dans les exemples 4 et 5. Les exemples 4 et 5 démontrent que l'invention, tout en apportant une microstructure uniforme du pyrocarbone déposé, permet de réduire très sensiblement la durée totale de densification (division par 1,18 et par 2, en comparaison avec l'exemple 6). Exemple7 Un substrat poreux constitué par une préforme fibreuse en fibres essentiellement de carbure de silicium (SiC) est réalisé en empilant des strates de tissu à armure toile dont les fils sont constitués de fibres commercialisées par la société japonaise Nippon Carbon sous la dénomination "Nicalon". Les strates de tissu sont empilées et comprimées dans un outillage pour obtenir une préforme avec un taux volumique de fibres de 35 % et une épaisseur de 5 mm. La préforme est densifiée par du carbure de silicium obtenu par infiltration chimique en phase vapeur dans une chambre de réaction d'un four d'infiltration. Le processus d'infiltration est réalisé en trois phases I à m. A la fin de la première phase, la préforme est retirée du four pour démonter l'outillage, le dépôt de SiC étant suffisant pour assurer la consolidation de la préforme, c'est-àdire pour lier les fibres entre elles de façon suffisante pour que la préforme conserve sa forme. Il n'est pas procédé à un écroûtage entre les phases de densification. La phase gazeuse admise dans la chambre est constituée par un mélange de gaz méthyltrichlorosilane (MTS), précurseur de SiC et de gaz hydrogène (H2). Le temps de séjour de la phase gazeuse dans la chambre est environ égal à 10 s, et la pression dans la chambre est maintenue à une valeur d'environ 13 kPa (100 Torr). La modification des conditions d'infiltration porte uniquement sur la température. Le tableau ci-après indique, pour chacune des phases I à III, la durée de la phase, la température, celle-ci étant maintenue constante pendant chaque phase, et la densité de la préforme à la fin de chaque phase. Phase I Phase n Phase III Total Durée (h) 70 70 70 210 Température 1050 1050 1030 1010 Densité 1,9 2,3 2,5 Exemple8 (comparatif) On utilise une préforme identique à celle de l'exemple 7. L'infiltration par SiC est réalisée en deux phases I et II, une première phase de consolidation après laquelle la préforme est retirée de l'outillage et une deuxième phase pendant laquelle la densification est poursuivie jusqu'à atteindre un degré de densification sensiblement identique à celui atteint dans l'exemple 7. La phase gazeuse utilisée et les conditions d'infiltration sont les mêmes que dans l'exemple 7 à l'exception de la température qui est maintenue constante pendant tout le processus, comme l'indique le tableau ci-après. Dans ce tableau sont indiquées également les durées des phases I et II la durée totale et les densités obtenues. On constate que, pour arriver à un même degré final de densification (densité 2,5), la durée totale du processus est sensiblement plus grande que celle de l'exemple 7, le gain sur cette durée totale apporté par la variation du paramètre température étant ici de 25 %. Phase I Phase II Total Durée (h) 70 210 280 Température (C) 1010 1010 Densité 1,5 2,5 REVENDICATIONS 1. Procédé d'infiltration chimique en phase vapeur d'un matériau au sein d'un substrat poreux au moyen d'une phase gazeuse contenant au moins un précurseur dudit matériau à l'état gazeux, caractérisé en ce que, entre le début et la fin du processus d'infiltration chimique en phase vapeur, on modifie les conditions d'infiltration en faisant varier l'un au moins des paramètres d'infiltration parmi la durée de séjour de la phase gazeuse, la pression, la température, le taux de précurseur dans la phase gazeuse, et le taux de dopant éventuel dans la phase gazeuse, de manière à adapter les conditions d'infiltration à l'évolution de la porométrie du substrat pour conserver une microstructure constante du matériau déposé au sein du substrat. 2. Procédé selon la revendication 1, caractérisé en ce que l'on fait varier au moins le taux de précurseur d'une première valeur, au début du processus d'infiltration, à une deuxième valeur inférieure à la première, en fin du processus d'infiltration. 3. Procédé selon l'une quelconque des revendications 1 à 2, caractérisé en ce que l'on fait varier au moins la température d'une première valeur, au début du processus d'infiltration, à une deuxième valeur inférieure à la première, en fin du processus d'infiltration. 4. Procédé selon l'une quelconque des revendications 1 à 3, caractérisé en ce que l'on fait varier au moins la pression d'une première valeur, au début du processus d'infiltration, à une deuxième valeur inférieure à la première, en fin du processus d'infiltration. 5. Procédé selon l'une quelconque des revendications 1 à 4, caractérisé en ce que la modification des conditions d'infiltration est réalisée de façon continue. 6. Procédé selon l'une quelconque des revendications 1 à 4, caractérisé en ce que la modification des conditions d'infiltration est réalisée de façon discontinue. 7. Procédé selon la revendication6, dans lequel le processus d'infiltration chimique en phase vapeur est réalisé en plusieurs phases successives, caractérisé en ce que la ou chaque modification des conditions d'infiltration est réalisée au début d'une nouvelle phase. 8. Procédé selon l'une quelconque des revendications 1 à 7, pour l'infiltration chimique en phase vapeur de carbone pyrolitique au moyen d'une phase gazeuse contenant un mélange de méthane et de propane, caractérisé en ce que l'on fait varier le taux volumique de propane dans la phase gazeuse d'une valeur au moins égale à 20 % jusqu'à une valeur comprise entre 6 % et 20 %.